(57)【特許請求の範囲】
【請求項１】
ポリベンザゾール系ポリマーからなり、３次元フィブリルネットワーク構造からなる微細孔を有する多孔膜において、該フィブリルの平均直径ｄ（μｍ）が０．０１≦ｄ≦０．１、であり、該フィブリルの直径ｄ’（μｍ）が０．００１≦ｄ≦１の範囲であり、表面の開孔率がいずれの面においても２０％以上であることを特徴とする多孔膜。
【請求項２】
良溶媒に溶解した、濃度が３質量％以下のポリベンザゾール系ポリマー溶液を、ポリベンザゾール系ポリマー溶液に対する接触角が３０°以下である製膜基板に流延し、ポリベンザゾール系ポリマーの貧溶媒に接触させることによって、ポリベンザゾール系ポリマーを凝固させることを特徴とするポリベンザゾール系ポリマー多孔膜の製造方法。
【請求項３】
貧溶媒が水又は水溶液であることを特徴とする請求項２に記載のポリベンザゾール系ポリマー多孔膜の製造方法。
【請求項４】
貧溶媒が水蒸気であることを特徴とする請求項３に記載のポリベンザゾール系ポリマー多孔膜の製造方法。
【発明の詳細な説明】
【技術分野】
【０００１】
本発明はポリマー多孔膜ならびに、その多孔膜を支持体とした高分子固体電解質膜に関するものである。
【背景技術】
【０００２】
ポリベンゾオキサゾール（ＰＢＯ）やポリベンズイミダゾール（ＰＢＩ）のようなポリベンザゾール系ポリマーは高耐熱性、高強度、高弾性率の点で優れることから、ポリベンザゾール系ポリマー多孔膜は他成分ポリマーとの複合体を製造する際の補強材料に適していることが期待される。ポリベンザゾール系ポリマー溶液をフィルム状に成形加工する技術については、アプリケーターを用いた流延法による製膜はよく知られた技術である。ある基板上で流延することにより得られたポリベンザゾール系ポリマーからなる多孔膜においては、基板に接している側の表面構造と基板に接していない側の表面構造は異なり非対称構造を形成する。基板に接している側の表面では緻密構造を形成するのに対して、基板に接していない側の表面は多孔構造を形成する。このような非対称構造を形成したポリベンザゾール系ポリマーからなる多孔膜に他成分ポリマー溶液を含浸させた場合、緻密構造を形成している箇所においては十分に含浸することができないという問題がある。
【０００３】
一方で、近年エネルギー効率や環境性に優れた新しい発電技術として注目されている燃料電池がある。取り分け、高分子固体電解質膜を使用した固体高分子型燃料電池は、エネルギー効率が高く、また、他の方式の燃料電池に比べて運転温度が低いため起動、停止が容易であるなどの特徴を有しており、電気自動車や分散発電の用途への適用が期待されている。高分子固体電解質膜には通常プロトン伝導性のイオン交換樹脂膜が使用されるが、プロトン伝導性以外にも、燃料の水素やメタノール等の透過を防ぐ燃料透過抑止性や機械的強度などの特徴が必要である。このような高分子固体電解質膜としては例えば米国デュポン社製ナフィオン（商品名）に代表されるようなスルホン酸基を導入したパーフルオロカーボンスルホン酸ポリマー膜が知られている。
【０００４】
固体高分子形燃料電池の高出力化や高効率化には、高分子固体電解質膜のイオン伝導抵抗を低減させることが有効であり、その方策の一つとして膜厚の低減の試みがなされている。しかしながら、上記のような高分子固体電解質膜単独では、膜厚低減に伴い機械的強度も低減し、その結果、高分子固体電解質膜と電極との一体化製造時や熱、水分率変動による膜の寸法の変動を伴う発電時において、高分子固体電解質膜と電極の剥離が発生し、発電特性の低下等を引き起こす問題点を有していた。さらに、膜厚を低減させることで燃料透過抑止性が低下し、起電力の低下や燃料の利用効率の低下を招くなどの問題点も有していた。
【０００５】
そこで、高分子固体電解質膜の機械的強度を向上させ、寸法変化を抑制する方法として、多孔質基材を用いる複合化材料の検討が盛んに行われるようになった。この多孔質基材を安定に作ることが、固体高分子形燃料電池用の複合膜を作るうえで、不可欠である
【０００６】
ポリベンザゾール系ポリマー溶液を繊維やフィルムに加工する場合、特許文献１および特許文献２に記載されているような高濃度の液晶ドープから成形される。特許文献３にはＰＢＯ多孔質膜と種々のイオン交換樹脂を複合化した高分子固体電解質膜が記載されている。しかしながら、これに記載されているような液晶性を示すドープから製膜したＰＢＯ溶液膜を直接水浴で凝固する方法で得られるＰＢＯ多孔質膜の表面には両面とも開孔部の少ない緻密な層が形成され、イオン交換樹脂を複合化させる際にイオン交換樹脂溶液が膜の内部に含浸されにくく、複合膜中のイオン交換樹脂の含有率が低くなり、イオン交換樹
脂本来のイオン伝導性などの特性が大幅に低下するといった問題点を有していた。ポリベンザゾール系のポリマーネットワークを補強材とする複合体において、このような高濃度の液晶ドープからポリベンザゾール系ポリマー多孔膜を作るとポリマーネットワークの間隙が小さくなるために、他成分ポリマー溶液の均一含浸が難しくなる。
【０００７】
また、特許文献４には光学異方性のポリベンザゾール系ポリマー溶液を製膜してから吸湿による等方化の過程を経て凝固しポリベンザゾール系ポリマーフィルムを得る方法が開示されているが、これに記載されているような方法で得られるポリベンザゾール系ポリマーフィルムは透明な緻密性の高いフィルムであり、他成分ポリマー溶液を含浸して複合体を製造する目的には適さない。
【特許文献１】米国特許第５５５２２２１号明細書
【特許文献２】米国特許第５３６７０４２号明細書
【特許文献３】国際公開特許WO００/２２６８４号
【特許文献４】特開２０００−２７３２１４号
【発明の開示】
【発明が解決しようとする課題】
【０００８】
本発明は、機械的強度が高く、耐熱性に優れたポリベンザゾール系ポリマー多孔膜の提供。さらに、その多孔膜を支持体膜として用いる際の含浸性を判断する構造パラメーターであるフィブリル直径の規定ならびに、その多孔膜の製造方法を提供するものである。
【課題を解決するための手段】
【０００９】
すなわち本発明は、微細孔を有するポリベンザゾール系ポリマー多孔膜において、その多孔膜が有するフィブリルの直径ｄ（μｍ）が０．００１≦ｄ≦１を満たし、かつ多孔膜両表面の開孔率が共に２０％以上であることを特徴とするポリベンザゾール系ポリマー多孔膜を提供する。さらに本発明は、上記ポリベンザゾール系ポリマーを良溶媒に溶解させたポリマー溶液のポリマー濃度が３重量％以下の等方性溶液であり、かつその溶液を基板上に流延し、その後にポリベンザゾール系ポリマーの貧溶媒と接触させることで凝固させて得ることを特徴とする前記ポリベンザゾール系ポリマー多孔膜の製造方法を提供する。
【発明の効果】
【００１０】
本発明は、他成分ポリマーとの複合体を製造する際において、他成分ポリマー溶液の含浸が十分に可能であり、機械的強度が高く、且つ耐熱性に優れたたポリベンザゾール系ポリマー多孔膜ならびに、その製造方法を提供するものである。
【発明を実施するための最良の形態】
【００１１】
以下、本発明のポリベンザゾール系ポリマー多孔膜について詳細に説明する。本発明のポリベンザゾール系ポリマーよりなる多孔膜は、等方相を示すポリベンザゾール系ポリマーの溶液から製膜され、貧溶媒と接触させて凝固することにより得られた膜を洗浄することにより得られる膜である。光学異方性を示すポリベンザゾール系ポリマー溶液から製膜したポリベンザゾール系ポリマー膜では他成分ポリマーを十分に含浸できる３次元フィブリルネットワーク構造を有する多孔質状のポリベンザゾール系ポリマー膜が得られないため好ましくない。
【００１２】
本発明におけるポリベンザゾール系ポリマーとは、ポリマー鎖中にオキサゾール環、チアゾール環、イミダゾール環を含む構造のポリマーをいい、下記一般式で表される繰り返し単位をポリマー鎖中に含むものをいう。
【００１３】
【化１】
0004604469.tif 000002
【００１４】
ここで、Ａｒ１，Ａｒ２，Ａｒ３は、芳香族単位を示し、各種脂肪族基、芳香族基、ハロゲン基、水酸基、ニトロ基、シアノ基、トリフルオロメチル基等の置換基を有していても良い。これら芳香族単位は、ベンゼン環などの単環系単位、ナフタレン、アントラセン、ピレンなどの縮合環系単位、それらの芳香族単位が２個以上任意の結合を介してつながった多環系芳香族単位でも良い。
【００１５】
また、芳香族単位におけるＮおよびＸの位置はベンザゾール環を形成できる配置であれば特に限定されるものではない。さらに、これらは炭化水素系芳香族単位だけでなく、芳香環内にＮ，Ｏ，Ｓ等を含んだヘテロ環系芳香族単位でも良い。ＸはＯ，Ｓ，ＮＨを示す。
上記Ａｒ１は、下記一般式で表されるものが好ましい。
【００１６】
【化２】
0004604469.tif 000003
【００１７】
ここで、Ｙ１、Ｙ２はＣＨまたはＮを示し、Ｚは直接結合、−Ｏ−，−Ｓ−，−ＳＯ２−，−Ｃ（ＣＨ３）２−，−Ｃ（ＣＦ３）２−，−ＣＯ−を示す。
Ａｒ２は、下記一般式で表されるものが好ましい。
【００１８】
【化３】
0004604469.tif 000004
【００１９】
ここで、Ｗは−Ｏ−，−Ｓ−，−ＳＯ２−，−Ｃ（ＣＨ３）２−，−Ｃ（ＣＨ３）２−，−ＣＯ−を示す。
Ａｒ３は、下記一般式で表されるものが好ましい。
【００２０】
【化４】
0004604469.tif 000005
【００２１】
これらポリベンザゾール系ポリマーは、上述の繰り返し単位を有するホモポリマーであっても良いが、上記構造単位を組み合わせたランダム、交互あるいはブロック共重合体であっても良く、例えば特許文献Ａ〜Ｆ等に記載されたものなども例示される。
【００２２】
特許文献Ａ：米国特許第４７０３１０３号明細書
特許文献Ｂ：米国特許第４５３３６９２号明細書
特許文献Ｃ：米国特許第４５３３７２４号明細書
特許文献Ｄ：米国特許第４５３３６９３号明細書
特許文献Ｅ：米国特許第４５３９５６７号明細書
特許文献Ｆ：米国特許第４５７８４３２号明細書
【００２３】
これらポリベンザゾール系構成単位の具体例としては、下記構造式で表すものを例示することができる。
【００２４】
【化５】
0004604469.tif 000006
【００２５】
【化６】
0004604469.tif 000007
【００２６】
【化７】
0004604469.tif 000008
【００２７】
【化８】
0004604469.tif 000009
【００２８】
【化９】
0004604469.tif 000010
【００２９】
【化１０】
0004604469.tif 000011
【００３０】
【化１１】
0004604469.tif 000012
【００３１】
さらに、これらポリベンザゾール系構成単位だけでなく、他のポリマー構成単位とのランダム、交互あるいはブロック共重合体であっても良い。この時、他のポリマー構成単位としては耐熱性に優れた芳香族系ポリマー構成単位から選ばれることが好ましい。具体的には、ポリイミド系構成単位、ポリアミド系構成単位、ポリアミドイミド系構成単位、ポリオキシジアゾール系構成単位、ポリアゾメチン系構成単位、ポリベンザゾールイミド系構成単位、ポリエーテルケトン系構成単位、ポリエーテルスルホン系構成単位などを挙げることができる。
ポリイミド系構成単位の例としては、下記一般式で表されるものが挙げられる。
【００３２】
【化１２】
0004604469.tif 000013
【００３３】
ここで、Ａｒ４は４価の芳香族単位で表されるが、下記構造で表されるものが好ましい。
【００３４】
【化１３】
0004604469.tif 000014
【００３５】
また、Ａｒ５は二価の芳香族単位であり、下記構造で表されるものが好ましい。ここで示される芳香環上には、メチル基、メトキシ基、ハロゲン基、トリフルオロメチル基、水酸基、ニトロ基、シアノ基等の各種置換基が存在していても良い。
【００３６】
【化１４】
0004604469.tif 000015
【００３７】
これらポリイミド系構成単位の具体例としては、下記構造式で表すものを例示することができる。
【００３８】
【化１５】
0004604469.tif 000016
【００３９】
【化１６】
0004604469.tif 000017
【００４０】
ポリアミド系構成単位の例としては、下記構造式で表されるものが挙げられる。
【００４１】
【化１７】
0004604469.tif 000018
【００４２】
ここで、Ａｒ６，Ａｒ７，Ａｒ８はそれぞれ独立に下記構造から選ばれるものが好ましい。ここで示される芳香環上には、メチル基、メトキシ基、ハロゲン基、トリフルオロメチル基、水酸基、ニトロ基、シアノ基等の各種置換基が存在していても良い。
【００４３】
【化１８】
0004604469.tif 000019
【００４４】
これらポリアミド系構成単位の具体例としては、下記構造式で表すものを例示することができる。
【００４５】
【化１９】
0004604469.tif 000020
【００４６】
ポリアミドイミド系構成単位の例としては、下記構造で表されるものが挙げられる。
【００４７】
【化２０】
0004604469.tif 000021
【００４８】
ここで、Ａｒ９は上記Ａｒ５の具体例として示される構造から選ばれるものが好ましい。
これらポリアミドイミド構成単位の具体例としては、下記構造式で表すものを例示することができる。
【００４９】
【化２１】
0004604469.tif 000022
【００５０】
ポリオキシジアゾール系構成単位の例としては、下記構造式で表されるものが挙げられる。
【００５１】
【化２２】
0004604469.tif 000023
【００５２】
ここで、Ａｒ１０は上記Ａｒ５の具体例として示される構造から選ばれるものが好ましい。
これらポリオキシジアゾール系構成単位の具体例としては、下記構造式で表すものを例示することができる。
【００５３】
【化２３】
0004604469.tif 000024
【００５４】
ポリアゾメチン系構成単位の例としては、下記構造で表されるものが挙げられる。
【００５５】
【化２４】
0004604469.tif 000025
【００５６】
ここで、Ａｒ１１，Ａｒ１２は、上記Ａｒ６の具体例として示される構造から選ばれるものが好ましい。
これらポリアゾメチン系構成単位の具体例としては、下記構造式で表すものを例示することができる。
【００５７】
【化２５】
0004604469.tif 000026
【００５８】
ポリベンザゾールイミド系構成単位の例としては、下記構造式で表されるものが挙げられる。
【００５９】
【化２６】
0004604469.tif 000027
【００６０】
ここで、Ａｒ１３、Ａｒ１４は上記Ａｒ４の具体例として示される構造から選ばれるものが好ましい。
これらポリベンザゾールイミド系構成単位の具体例としては、下記構造式で表すものを例示することができる。
【００６１】
【化２７】
0004604469.tif 000028
【００６２】
ポリエーテルケトン系構成単位、ポリエーテルスルホン系構成単位は、一般に芳香族ユニットをエーテル結合とともにケトン結合やスルホン結合で連結した構造を有するものであり、下記構造式から選択される構造成分を含む。
【００６３】
【化２８】
0004604469.tif 000029
【００６４】
ここで、Ａｒ１５〜Ａｒ２３はそれぞれ独立に下記構造で表されるものが好ましい。ここで示される芳香環上には、メチル基、メトキシ基、ハロゲン基、トリフルオロメチル基、水酸基、ニトロ基、シアノ基等の各種置換基が存在していても良い。
【００６５】
【化２９】
0004604469.tif 000030
【００６６】
これらポリエーテルケトン系構成単位の具体例としては、下記構造式で表すものを例示することができる。
【００６７】
【化３０】
0004604469.tif 000031
【００６８】
これらポリベンザゾール系ポリマー構成単位と共に共重合できる芳香族ポリマー構成単位は、厳密にポリマー鎖内の繰り返し単位を指しているのではなく、ポリマー主鎖中にポリベンザゾール系構成単位と共に存在できる構成単位を示しているものである。これら共重合できる芳香族ポリマー構成単位は一種だけでなく二種以上を組み合わせて共重合することもできる。このような共重合体を合成するには、ポリベンザゾール系ポリマー構成単位からなるユニット末端にアミノ基、カルボキシル基、水酸基、ハロゲン基等を導入して、これらの芳香族系ポリマーの合成における反応成分として重合しても良いし、これらの芳香族系ポリマー構成単位を含むユニット末端にカルボキシル基を導入してポリベンザゾール系ポリマーの合成における反応成分として重合しても良い。
【００６９】
前記ポリベンザゾール系ポリマーは、ポリ燐酸溶媒中で縮合重合されポリマーが得られる。ポリマーの重合度は極限粘度で表され、１５ｄＬ／ｇ以上３５ｄＬ／ｇ以下、好ましくは２０ｄＬ／ｇ以上２６ｄＬ／ｇ以下である。この範囲以下であれば、得られるポリベンザゾール系ポリマー膜の強度が低く、またこの範囲以上であれば、等方性の溶液が得られるポリベンザゾール系ポリマー溶液の濃度範囲が限られ、等方性の条件での製膜が困難となるため好ましくない。
【００７０】
本発明で用いるポリベンザゾール系ポリマー溶液は、均一でかつ隙間の大きなポリベンザゾール系ポリマー多孔膜を得るために等方性条件の組成で製膜することが重要である。従って、ポリベンザゾール系ポリマー溶液の好ましい濃度範囲は３％以下、より好ましくは２％以下である。この範囲よりも濃度が高いと隙間の大きなポリベンザゾール系ポリマー膜が得られないばかりか、ポリベンザゾール系ポリマーのポリマー組成や重合度によっては溶液が異方性を示すため好ましくない。
【００７１】
ポリベンザゾール系ポリマー溶液の等方性および異方性の確認については、偏光顕微鏡観察で実施する方法が簡便である。ほかに、流体粘度を測定する方法（例えば、H.FISCHER J.A.ODELL A.KELLER M.MURRAYらのJ. Materials Science、第２９巻 頁1025）がある。偏光顕微鏡観察では、試料をスライドガラスの間でおよそ５０μｍ以下の厚みに潰して観
察する。
【００７２】
ポリベンザゾール系ポリマー溶液の濃度を上記で示したような範囲に調整するには次に示すような方法をとる事ができる。すなわち、重合されたポリベンザゾール系ポリマー溶液から一旦ポリマー固体を分離し、再度溶媒を加えて溶解することで濃度調整を行う方法。さらには、ポリ燐酸中で縮合重合されたままのポリマー溶液からポリマー固体を分離することなく、そのポリマー溶液に溶媒を加えて希釈し、濃度調整を行う方法。さらにはポリマーの重合組成を調整することで上記濃度範囲のポリマー溶液を直接得る方法などである。
【００７３】
ポリマー溶液の濃度調整に用いるのに好ましい溶媒としては、メタンスルホン酸、ジメチル硫酸、ポリ燐酸、硫酸、トリフルオロ酢酸などがあげられ、あるいはこれらの溶媒を組み合わせた混合溶媒を用いることもできる。中でも特にメタンスルホン酸、ポリリン酸が好ましい。
【００７４】
ポリベンザゾール系ポリマー溶液の製膜方法としては、流延法と呼ぶポリマー溶液をガラス棒やバーコーター、さらにはドクターブレード等を用いて基板上にキャスティングする製膜方法のほかにも、直線状スリットダイから押し出す方法や円周状スリットダイからブロー押し出しする方法、二枚のフィルムに挟んだポリマー溶液をローラープレスする方法、スピンコート法等、溶液を膜状に成形するあらゆる方法が使用できる。
【００７５】
ポリベンザゾール系ポリマー溶液を基板に流延する場合、基板上のポリベンザゾール系ポリマー溶液の厚みは、流延可能な厚みであればよく、好ましくは１〜１５００μｍ、さらに好ましくは２０〜１０００μｍの範囲が好ましい。
【００７６】
ポリベンザゾール系ポリマー膜の多孔構造を実現する手段としては、製膜基板上に流延された等方性のポリベンザゾール系ポリマー溶液を、貧溶媒と接触させて凝固する方法を用いる。貧溶媒はポリマー溶液の溶媒と混和できる溶媒であって、液相状態であっても気相状態であっても良い。さらに、気相状態の貧溶媒による凝固と液相状態の貧溶媒による凝固を組み合わせることも好ましく用いることができる。凝固に用いる貧溶媒としては、水、酸水溶液や無機塩水溶液の他、アルコール類、グリコール類、グリセリンなどの有機溶媒等を利用することができるが、使用するポリベンザゾール系ポリマー溶液との組み合わせによっては、ポリベンザゾール系ポリマー膜の表面開孔率や空隙率が小さくなったり、ポリベンザゾール系ポリマー膜の内部に不連続な空洞ができたりするなどの問題が生じるため、凝固に用いる貧溶媒の選択には特に注意が必要である。
【００７７】
本発明における等方性のポリベンザゾール系ポリマー溶液の凝固においては、水蒸気、メタンスルホン酸水溶液、リン酸水溶液、グリセリン水溶液の他、塩化マグネシウムなどの無機塩水溶液などの中から貧溶媒と凝固条件を選択することによりポリベンザゾール系ポリマー膜表面および内部の構造、隙間を制御するに至った。特に好ましい凝固の手段は水蒸気と接触させて凝固する方法や、凝固の初期において水蒸気に短時間接触させた後に水に接触させて凝固する方法、メタンスルホン酸水溶液に接触させて凝固する方法などである。
【００７８】
このような方法により得られたポリベンザゾール系ポリマー膜は、基板に接している側の表面構造と基板に接していない側の表面構造は異なり非対称構造を形成する。基板に接している側の表面では緻密構造を形成し、基板に接していない側の表面は多孔構造を形成する。このような非対称構造を形成したポリベンザゾール系ポリマーからなる多孔膜に他成分ポリマー溶液を含浸させた場合、基板に接している側の表面の緻密構造の形成は他成分ポリマー溶液を十分に含浸することができないという問題を引き起こすために好ましく
ない。
【００７９】
この問題に対し、発明者らはポリベンザゾール系ポリマーからなる多孔膜に他成分ポリマー溶液を十分含浸できる構造の形成について鋭意検討を行った結果、形成された多孔膜の表面に存在するフィブリル直径ｄ（μｍ）が０．００１≦ｄ≦１を満たし、かつ多孔膜両表面の開孔率が共に２０％以上であれば、ポリベンザゾール系ポリマー多孔膜に他成分ポリマー溶液を十分に含浸することが可能な多孔性に優れたポリベンザゾール系ポリマー多孔膜となることを見出した。すなわち、ポリベンザゾール系ポリマー溶液を基板上に流延し、凝固させた多孔膜の表面に存在するフィブリル直径ｄ（μｍ）が、０．００１≦ｄ≦１を満たし、かつ多孔膜両表面の開孔率が共に２０％以上であることを満たすことのできる製膜方法ならびに凝固方法を選択し用いることが重要である。
【００８０】
製膜方法としては、製膜基板に用いる材質を基板とポリマー溶媒との接触角度が３０°以下となるものであれば特に限定はなく、例えば、ガラス板、高分子フィルム、ステンレス鋼やハステロイ系合金からなる金属板等を用いることができる。基板に用いる材質の表面を改質することも有効な方法であり、例えば、表面研磨を施したガラス板、鏡面処理を施した金属板、コロナ処理、プラズマ処理を施した高分子フィルム等を使用することもできる。
【００８１】
上記の手法により得られたポリベンザゾール系ポリマー多孔膜は、残留する溶媒によるポリマーの分解の促進や、使用時の残留溶媒の流出などの問題を避ける目的で、十分に洗浄することが望ましい。洗浄は膜を洗浄液に浸漬することで行うことができる。特に好ましい洗浄液は水である。水による洗浄は、膜を水中に浸漬したときの洗液のｐＨが５〜８の範囲になるまで行うことが好ましく、さらに好ましくはｐＨが６．５〜７．５の範囲である。
【００８２】
上記に述べた特定の濃度範囲のポリベンザゾール系ポリマー等方性溶液を用い、上記に述べたような方法から選ばれた適当な凝固手段および製膜基板としてポリマー溶媒と基板との接触角度が３０°以下となる材質を選択することにより、他成分ポリマー溶液の含浸が十分に可能であるフィブリル径を有する、多孔性に優れたポリベンザゾール系ポリマー多孔膜を製造することができる。
【００８３】
上記手法により得られたポリベンザゾール系ポリマー多孔膜の用途としては、精密濾過膜、限外濾過膜、ナノ濾過膜といった分離膜や、メディカル材料として使用される透析膜等の医用高分子膜などが挙げられる。更に、電池用セパレータや電気絶縁多孔膜等といった電気、電子材料の用途としても使用できる。
【実施例】
【００８４】
以下に本発明をさらに具体的に説明するために実施例を示すが、本発明はこれらの実施例に限定されるものではない。
【００８５】
＜走査型電子顕微鏡による構造観察＞
走査型電子顕微鏡（SEM）による構造観察は以下の方法で行った。まず、水洗した多孔
膜内部の水をエタノールに置換、さらに酢酸イソアミルに十分置換した後、日立製臨界点乾燥装置（ＨＣＰ−１）を用いて、ＣＯ２臨界点乾燥を施した。このようにして臨界点乾燥した多孔膜に厚さ１５０オングストロームの白金コートを施し、日立製ＳＥＭ（Ｓ−８００）を用いて加速電圧１０ｋＶ、試料傾斜角度３０度で観察を行った。
【００８６】
＜フィブリル径＞
フィブリル径の計測は以下の方法で行った。形成された多孔膜の表面を走査型電子顕微
鏡（SEM）で観察し、１０，０００倍に焼付けした写真を２００倍に拡大し、その拡大し
た写真上で１５０本のフィブリルを計測することにより求めた。
【００８７】
＜多孔膜の表面開孔率＞
多孔膜の表面開孔率は次の方法により測定した。走査型電子顕微鏡（ＳＥＭ）で撮影した多孔膜の表面の写真上で５μｍ角に相当する視野を選び、膜の外表面に相当するポリマー部分を白、それ以外の部分を黒に色分けした後、スキャナーを用いて画像をコンピューターに取り込み、米国Ｓｃｉｏｎ社製の画像解析ソフトＳｃｉｏｎ  Ｉｍａｇｅを用いて画像中の黒部分が占める比率を測定した。この操作を一つのサンプルに対して重複しない３視野について行い、その平均を表面開孔率とした。
【００８８】
＜接触角度＞
接触角度の測定は以下の方法で行った。接触角度の値は、液滴法で温度２０℃、相対湿度６５％ＲＨにおける値であり、接触角度を測定する装置としては協和界面科学社製ＣＡ−Ｘ型を用いた。液滴は先端部が基板に対して平行となっているポリテトラフルオロエチレン製の注射針をセットしたシリンジにポリマー溶媒を充填し、押出すことで調整する。液滴の直径が１．８ｍｍになるよう膨らませて停止させ、その状態時に基板を液滴に接触させる。基板を液滴に接触させたら基板を下方面に移動させ液滴を注射針より離し、液滴が注射針より離れた時点で移動を停止させ、その状態から１０秒後の液滴の状態において接触角度を測定した。この測定を１０回実施して、その平均値を接触角度の値としている。測定を行う基板については、測定前に有機溶剤や中性洗剤等を用いて十分に洗浄を行った後に蒸留水を用いて超音波洗浄を行った。その後、十分に乾燥を行った後、乾燥雰囲気に保たれたデシケーターの中で保管した。測定は、乾燥雰囲気より取り出して３０分以内に終わるように速やかに測定を実施した。
【００８９】
＜極限粘度＞
メタンスルホン酸を溶媒として、０．５ｇ／Ｌの濃度に調整したポリマー溶液の粘度をウベローデ型粘度計を用いて２５℃恒温槽中で測定し、算出した。
【００９０】
＜含浸率＞
前記ポリベンザゾール系多孔膜を支持体とした膜に他成分ポリマーを含浸した際の含浸率は以下の方法により測定した。複合膜の目付けＤｃ[ｇ／ｍ２]を測定し、複合膜の作製に用いた同じ支持体膜に他成分ポリマーを複合化させずに乾燥させて測定した乾燥支持体膜の目付けＤｓ[ｇ／ｍ２]とから、以下の計算により他成分ポリマーの含浸率を求めた。
他成分ポリマー含浸率［重量％］＝（Ｄｃ−Ｄｓ）／Ｄｃ×１００
【００９１】
＜プロトン導電率＞
プロトン導電率σは次のようにして測定した。自作測定用プローブ（ポリテトラフルオロエチレン製）上で幅１０ｍｍの短冊状膜試料の表面に白金線（直径：０．２ｍｍ）を押しあて、８０℃、相対湿度９５％の恒温恒湿槽中に試料を保持し、白金線間の１０ｋＨｚにおける交流インピーダンスをＳＯＬＡＲＴＲＯＮ社１２５０ＦＲＥＱＵＥＮＣＹ  ＲＥＳＰＯＮＳＥ  ＡＮＡＬＹＳＥＲにより測定した。極間距離を１０ｍｍから４０ｍｍまで１０ｍｍ間隔で変化させて測定し、極間距離と抵抗測定値をプロットした直線の勾配Ｄｒ［Ω／ｃｍ］から下記の式により膜と白金線間の接触抵抗をキャンセルして算出した。
σ［Ｓ／ｃｍ］＝１／（膜幅×膜厚［ｃｍ］×Ｄｒ）
【００９２】
＜実施例１＞
ポリ燐酸中にＩＶ＝２４ｄＬ／ｇのポリパラフェニレンシスベンゾビスオキサゾールポリマーを１４重量％含んだドープにメタンスルホン酸を加えて希釈し、ポリパラフェニレンシスベンゾビスオキサゾール濃度０．５重量％の溶液を調製した。できあがった溶液を
スライドガラスに挟み、偏光顕微鏡（ニコン製ECLIPSE E600 POL）を用いてクロスニコル視野で観察することで等方性溶液であることを確認した。この溶液を、２５℃に調整したガラス板上にクリアランス３００μｍのアプリケーターを用いて、製膜速度５ｍｍ／秒で製膜した。このようにしてガラス基板上に製膜したドープ膜を、製膜に用いたガラス板上、２５℃、相対湿度８０％の恒温恒湿槽（ナガノ科学機械製作所製：ＬＨ２１−１４Ｐ）中で１時間凝固した後、洗液がｐＨ７±０．５を示すまで水洗を行って膜を作成した。また、製膜基板としたガラス板とポリベンザゾールポリマーの良溶媒として用いたメタンスルホン酸の接触角度を測定した結果、接触角度は２６．０°であった。得られた膜について、走査型電子顕微鏡による構造解析を行ったところ、両面に開口部を有する多孔膜であることを確認した。基板に接していない側の表面の走査型電子顕微鏡写真を図１に、基板に接している側の表面の走査型電子顕微鏡写真を図２に示した。図１に示す基板に接していない側の表面には、直径ｄ（μｍ）が０．００３≦ｄ≦０．３を満たすフィブリルが３次元ネットワーク構造を形成しており、表面開孔率も４０％であった。一方、図２に示す基板に接している側の表面では、直径ｄ（μｍ）が０．０１≦ｄ≦０．３を満たすフィブリルの３次元ネットワーク構造の形成ならびに表面開孔率２８％を満たす構造の形成が実現できた。すなわち、多孔膜両表面ともにフィブリル直径ｄ（μｍ）が０．００１≦ｄ≦１を満たし、かつ表面開孔率が２０％以上を満たす構造が形成でき、多孔性に優れたポリベンザゾールポリマー多孔膜を製造することができる。
【００９３】
このようにして得られた膜を水中でステンレス製のフレームに固定し、多孔膜の内部の水をイオン交換樹脂溶液であるデュポン社製２０％ナフィオン（商品名）溶液（品番：ＳＥ−２０１９２）の溶媒組成とほぼ同じ水：エタノール：１−プロパノール＝２６：２６：４８（重量比）の混合溶媒に浸漬し置換した。この多孔膜を２０％ナフィオン（商品名）溶液に室温で３０分間浸漬した後溶液から取り出し、膜の内部に含浸および膜表面に付着したナフィオン（商品名）溶液の溶媒を風乾により揮発させ乾燥させた。乾燥させた膜は６０℃のオーブン中で１時間予備熱処理して残留した溶媒を除いた後、窒素雰囲気下、１３０℃で１時間熱処理を行うことにより実施例１で含浸性を評価する複合膜を調整した。このようにして調整した複合膜のイオン交換樹脂の含浸率は９０重量％以上であった。
【００９４】
＜実施例２＞
ポリ燐酸中にＩＶ＝２３．８ｄＬ／ｇのポリパラフェニレンシスベンゾビスオキサゾールポリマーを１４重量％含んだドープにメタンスルホン酸を加えて希釈し、ポリパラフェニレンシスベンゾビスオキサゾール濃度１．５重量％の溶液を調製した。できあがった溶液を実施例１で示したのと同じ方法で等方性溶液であることを確認した。この溶液を、９０℃に加熱したガラス板上にクリアランス３００μｍのアプリケーターを用いて５ｍｍ／秒で製膜した。このようにしてガラス板上に製膜したドープ膜をそのまま２５℃、相対湿度８０％の恒温恒湿槽中に置いて１時間凝固し、生成した膜を洗液がｐＨ７±０．５を示すまで水洗を行って膜を作成した。また、製膜基板としたガラス板とポリベンザゾールポリマーの良溶媒として用いたメタンスルホン酸の接触角度を測定した結果、接触角度は２８°であった。得られた膜について、走査型電子顕微鏡観察を行った結果、基板に接していない側の表面は図１と同様の形態であった。また、図３に示した基板に接している側の表面では、直径ｄ（μｍ）が０．０３≦ｄ≦０．７を満たすフィブリルの３次元ネットワーク構造の形成ならびに表面開孔率が２３％を満たす構造の形成が実現できた。すなわち、実施例１と同様に多孔膜両表面ともに直径ｄ（μｍ）が０．００１≦ｄ≦１を満たすフィブリルの形成ならびに両表面の開孔率２０％以上を満たす構造が形成でき、多孔性に優れたポリベンザゾールポリマー多孔膜を製造することができる。このようにして得られた多孔膜を実施例１で示したのと同じ方法で、含浸性を評価する実施例２の複合膜として調整した。このようにして調整した複合膜のイオン交換樹脂の含浸率は７５％以上であった。
【００９５】
＜比較例１＞
ポリ燐酸中にＩＶ＝２４．１ｄＬ／ｇのポリパラフェニレンシスベンゾビスオキサゾールポリマーを１４重量％含んだドープにメタンスルホン酸を加えて希釈し、ポリパラフェニレンシスベンゾビスオキサゾール濃度１重量％の溶液を調製した。できあがった溶液を実施例１で示したのと同じ方法で等方性溶液であることを確認した。この溶液を、実施例２で示したのと同じ方法で製膜、凝固、水洗し、膜とした。また、製膜基板としたガラス板とポリベンザゾールポリマーの良溶媒として用いたメタンスルホン酸の接触角度を測定した結果、接触角度は３６．３°であった。得られた膜について、走査型電子顕微鏡観察を行った結果、基板に接していない側の表面は図１と同様の形態であった。一方、基板に接している側の表面の走査型電子顕微鏡写真を図４に示した。図からもわかるように、基板に接している側の表面においては緻密な構造を形成しており、直径ｄ（μｍ）が０．００１≦ｄ≦１を満たすフィブリルの形成ならびに表面開孔率が共に２０％以上を満たす構造の形成が実現できなかった。すなわち、多孔膜両表面ともに直径ｄ（μｍ）が０．００１≦ｄ≦１を満たすフィブリルの形成ならびに両表面の開孔率２０％以上を満たす構造が形成できず、多孔性に優れたポリベンザゾールポリマー多孔膜を製造することはできなかった。このようにして得られた多孔膜を実施例１で示したのと同じ方法で、含浸性を評価する比較例１の複合膜として調整した。このようにして調整した複合膜のイオン交換樹脂の含浸率は６０％以下であった。
【００９６】
＜比較例２＞
ポリ燐酸中にＩＶ＝２４ｄＬ／ｇのポリパラフェニレンシスベンゾビスオキサゾールポリマーを６重量％含んだドープを２Ｌのフラスコで重合した。できあがったドープをスライドガラスに挟み、リンカムホットステージで温調して偏光顕微鏡（ニコン製ECLIPSE E600 POL）を用いクロスニコル視野で観察した。濃度６％溶液では、１４０℃以下の温度では光学異方性溶液であり、１４０℃で部分的に異方相が消失して等方相との混相状態になることが確認された。この溶液を、９０℃に加熱したガラス板上にクリアランス３００μｍのアプリケーターを用いて製膜速度５ｍｍ／秒で製膜した。このようにしてガラス板上に製膜したドープ膜をそのまま２５℃、相対湿度８０％の恒温恒湿槽中に置いて１時間凝固し、生成した膜を洗液がｐＨ７±０．５を示すまで水洗を行って膜を作成した。また、基板としたガラス板とポリベンザゾールポリマーの良溶媒として用いたポリリン酸の接触角度を測定した結果、接触角度は２８．２°であった。得られた膜について、走査型電子顕微鏡観察を行った結果、基板に接していない側の表面および基板に接している側の表面は共に図４と同様な緻密な構造を形成しており、直径ｄ（μｍ）が０．００１≦ｄ≦１を満たすフィブリルの形成ならびに表面開孔率が共に２０％以上を満たす構造が形成できず、多孔性に優れたポリベンザゾールポリマー多孔膜を製造することはできなかった。このようにして得られた多孔膜を実施例１で示したのと同じ方法で、含浸性を評価する比較例２の複合膜として調整した。このようにして調整した複合膜のイオン交換樹脂の含浸率は１０％以下であった。
【００９７】
実施例１、実施例２ならびに比較例１、比較例２の高分子固体電解質膜に関し、プロトン導電率の評価を行った。結果を表１に示した。
【００９８】
表１から示されるように、本発明において、上記ポリベンザゾール系ポリマー多孔膜と他成分ポリマーとの複合体を製造する際、ポリベンザゾール系ポリマー多孔膜に他成分ポリマー溶液を十分に含浸することができる。
【００９９】
【表１】
0004604469.tif 000032
【産業上の利用可能性】
【０１００】
本発明は、他成分ポリマーとの複合体を製造する際において、他成分ポリマー溶液の含浸が十分に可能である多孔性に優れたポリベンザゾール系ポリマー多孔膜ならびに、その製造方法を提供するものである。  本発明を利用することで、固体高分子型燃料電池等の高分子電解質膜として、機械的強度が高く、且つ耐熱性に優れた、高性能な固体高分子膜が作成可能となる。
【図面の簡単な説明】
【０１０１】
【図１】実施例１の基板に接していない側の表面の走査型電子顕微鏡写真である。
【図２】実施例１の基板に接している側の表面の走査型電子顕微鏡写真である。
【図３】実施例２の基板に接している側の表面の走査型電子顕微鏡写真である。
【図４】比較例１の基板に接している側の表面の走査型電子顕微鏡写真である。
【図１】
0004604469.tif 000033
【図２】
0004604469.tif 000034
【図３】
0004604469.tif 000035
【図４】
0004604469.tif 000036